Способ гидрооблагораживания вакуумного газойля (варианты)

-1
3
3
1. Способ гидрооблагораживания вакуумного газойля, заключающийся в последовательном прохождении газосырьевой смеси, состоящей из вакуумного газойля, содержащего более 2,0 масс. % серы и менее 0,1 масс. % азота и водородсодержащего газа, через послойно загруженную каталитическую систему, состоящую из алюмокобальт- и алюмоникельмолибденовых катализаторов, где первым слоем по ходу газосырьевой смеси загружают 60-75 об. % алюмокобальтмолибденового катализатора глубокого гидрообессеривания, содержащего, масс. %: оксид кобальта 6,0-8,0, оксид молибдена 18,0-24,0, оксид кремния 6,0-16,0 и оксид алюминия остальное, а вторым слоем - 25-40 об. % алюмоникельмолибденового катализатора деазотирования, содержащего, масс. %: оксид никеля 5,0-9,0, оксид молибдена 18,0-24,0, оксид фосфора 1,0-3,0, оксид кремния 1,8-5,5 и оксид алюминия остальное, при этом процесс проводят при температуре 360-450°С, давлении 5,0-20,0 МПа, объемной скорости подачи сырья 0,5-2,0 ч, объемном отношении водород : сырье 400-1200:1 нм/м.
-1
3
3
2. Способ гидрооблагораживания вакуумного газойля, заключающийся в последовательном прохождении газосырьевой смеси, состоящей из вакуумного газойля, содержащего менее 2,0 масс. % серы и более 0,1 масс. % азота и водородсодержащего газа, через послойно загруженную каталитическую систему, состоящую из алюмокобальт- и алюмоникельмолибденовых катализаторов, первым слоем по ходу газосырьевой смеси загружают 20-30 об. % алюмокобальтмолибденового катализатора глубокого гидрообессеривания, содержащего, масс. %: оксид кобальта 6,0-8,0, оксид молибдена 18,0-24,0, оксид кремния 6,0-16,0 и оксид алюминия остальное, вторым слоем по ходу газосырьевой смеси загружают 30-40 об. % алюмоникельмолибденового катализатора деазотирования, содержащего, масс. %: оксид никеля 5,0-9,0, оксид молибдена 18,0-24,0, оксид фосфора 1,0-3,0, оксид кремния 1,8-5,5 и оксид алюминия остальное и третьим слоем по ходу прохождения газосырьевой смеси загружают 50-30 об. % алюмокобальтмолибденового катализатора глубокого гидрообессеривания, содержащего, масс. %: оксид кобальта 6,0-8,0, оксид молибдена 18,0-24,0, оксид кремния 6,0-16,0 и оксид алюминия остальное, при этом процесс проводят при температуре 380-450°С, давлении 5,0-20,0 МПа, объемной скорости подачи сырья 0,5-1,5 ч, объемном отношении водород : сырье 500-1200:1 нм/м.